(57)【要約】【課題】デッキプレートの鋼板つなぎ目部分における密閉性を向上させ、アルカリ液の漏れを手軽に防止可能とする。【解決手段】シート面内の一方向に引裂易くされている防水樹脂シート１４を鋼鈑１１の接合部分１２に対する目止めとするデッキプレート１０。【選択図】図１
2019094721.tif 000002
【特許請求の範囲】
【請求項１】
コンクリートを打設する鋼鈑の接合部分を防水するために貼着する熱可塑性樹脂シートであって、
シート面内の一方向に引裂易くされていることを特徴とした防水樹脂シート。
【請求項２】
請求項１に記載の防水樹脂シートが、１０％水酸化ナトリウム水溶液に２５℃で浸漬する耐アルカリ性試験において、２８日間後の荷重保持率が５０％以上であるとともに厚みが３５０μｍ以下である防水層を有することを特徴とする防水樹脂シート。
【請求項３】
請求項１または２に記載の防水樹脂シートが、直角形引裂き強さでの切断強度が１４０Ｎ／ｍｍ以下であることを特徴とする防水樹脂シート。
【請求項４】
請求項２または３に記載の防水樹脂シートであって、前記防水層と粘着層とが積層されていることを特徴とする防水樹脂シート。
【請求項５】
請求項２から４のいずれかに記載の防水樹脂シートであって、クロスシートまたは1軸延伸フィルムを含むことを特徴とする防水樹脂シート。
【請求項６】
請求項２から５のいずれかに記載の防水樹脂シートであって、前記防水層の直角形引裂き強さでの切断強度が８５Ｎ／ｍｍ以下であり、かつ、引裂き弾性率が６５Ｎ／ｍｍ２以下であることを特徴とする防水樹脂シート。
【請求項７】
請求項２から６のいずれかに記載の防水樹脂シートであって、前記防水層がＶＡコンテント１５％以上であるＥＶＡ樹脂からなることを特徴とする防水樹脂シート。
【請求項８】
請求項４から７のいずれかに記載の防水樹脂シートであって、前記防水層と前記粘着層と間の接着力が５Ｎ／１５ｍｍ以上であることを特徴とする防水樹脂シート。
【請求項９】
請求項４から８のいずれかに記載の防水樹脂シートであって、前記鋼板と前記粘着層と間の接着力が５Ｎ／１５ｍｍ以上であることを特徴とする防水樹脂シート。
【請求項１０】
請求項１から９のいずれかに記載の防水樹脂シートであって、前記引裂易くされた方向を幅方向とするテープ状に形成されていることを特徴とする防水樹脂シート。
【請求項１１】
請求項１から１０のいずれかに記載の防水樹脂シートを鋼鈑の接合部分に貼り合せて、前記鋼鈑の接合部分に対する目止めとする工程と、
前記鋼鈑の上にコンクリートを流し込む工程と、を有することを特徴とするデッキプレートの施工方法。
【請求項１２】
請求項１から１０のいずれかに記載の防水樹脂シートを鋼鈑の接合部分に貼り合すことで、前記鋼鈑の接合部分に対して接着層と熱可塑性樹脂が順に積層された目止めとした状態で、前記鋼鈑の上にコンクリートを流し込んだことを特徴とするデッキプレート。
【発明の詳細な説明】
【技術分野】
【０００１】
本発明は防水樹脂シート、デッキプレート、デッキプレートの施工方法に関し、特に防水に優れたデッキプレート・合成スラブ構造の施工に用いて好適な技術に関する。
【背景技術】
【０００２】
従来から、コンクリートによる建造物の建築に際しては、デッキプレートをコンクリートの型枠として利用するとともに構造部材として用いるデッキプレート工法が採用されている。
【０００３】
ここで、本発明において、デッキプレートとは、デッキプレートと、上述したように、それに打設したコンクリートとが結合された合成スラブ構造も含むものとする。
【０００４】
デッキプレート・合成スラブ構造の施工は、現代の建築物の床や屋根などの構造部材として幅広く使用されている。プレートに使用される鋼鈑は、ＪＩＳ  Ｇ３３５２  ４．（非特許文献１）でも記載があるように、腐食防止のために亜鉛メッキをした鋼鈑が使用される。
【０００５】
デッキプレート・合成スラブ構造では、施工面積に対して亜鉛鋼鈑を重ねて敷き詰め、コンクリートを打設する。亜鉛鋼鈑とコンクリートを一体化させるため、シヤコネクタ（ずれ止め）またはアンカー（はく離止め）が設けられる（非特許文献２）。
【０００６】
コンクリートには、一般的には水／セメント比が５０％前後で使用されており、セメントが水と接触するとＣａが溶け出す。Ｃａイオンにより水酸化カルシウムＣａ（ＯＨ）２が析出され水溶液として強いアルカリ性を示す。
デッキプレートとなる亜鉛鋼鈑は、何枚かを重ねて敷き詰めているため、コンクリート打設時およびその後の経時変化により、そのつなぎ目から水酸化カルシウム水溶液が漏れ出す。漏れ出したアルカリ液は、作業員に対しての危険性を有するだけでなく、鋼鈑の腐食をもたらす原因となる。打設時およびその後の経時変化によるコンクリート漏れは見栄的にも悪くなるとともに、錆の発生に対して、つなぎ目への漏れ対策が必要となる。
【０００７】
そのため、このデッキプレート建築物の現場では、従来から、このような問題点を未然に防止するために、デッキプレート工法において、デッキプレートの隙間を養生テープで埋めることで防水を行う防水工法が採用されている。例えば簡易的な施工現場では、布テープ（ガムテープ）等による目止めが行われている。
【０００８】
また、デッキプレートのつなぎ部分に対して防水材の塗布を行い漏れ防止を行う施工も実施されている。
【先行技術文献】
【特許文献】
【０００９】
【特許文献１】特開２０１１−１２２３７０号公報
【特許文献２】特開平１０−２９２５４２号公報
【特許文献３】特開平５−４４２２２号公報
【特許文献４】実開平７−４３１８８号公報
【非特許文献】
【００１０】
【非特許文献１】ＪＩＳ  Ｇ  ３３５２  ４．めっきの種類及び記号
【非特許文献２】日本建築学会  各種合成構造設計指針・同解説  第２編  デッキプレートとコンクリートとの合成スラブ構造設計指針・同解説  １２５ページ
【発明の概要】
【発明が解決しようとする課題】
【００１１】
しかし、布テープ（ガムテープ）による目止めをおこなった場合には、例えばデッキプレートの汚れや作業員が接触することによりテープが容易に剥離する場合があり、あるいは作業員が接触することにより破損してしまい、デッキプレートのつなぎ目部分との密着性が低下し、防水性を維持できないという問題があった。
また、このようなテープではアルカリ性に対しての耐性も無いため、アルカリ液の漏れ防止としては不十分である。
【００１２】
さらに、施工現場や施工時期にもよるが、直射日光に曝されるなどデッキプレートの温度が上昇する可能性があり、その場合、このようなテープではテープが容易に剥離してしまうため、デッキプレートのつなぎ目部分との密着性が低下し、防水性を維持できなくなるという問題もあった。
【００１３】
また、デッキプレートのつなぎ部分に対してシールを行い漏れ防止を行う施工では、作業工程が増加し、施工時間も長くなるため、作業効率が悪く、材料コストや施工コストがかかってしまうという問題がある。また、従来の防水シートでは、コストがかかる上、施工するコンクリートとの接着性が無く、結果的にデッキプレートとコンクリートが一体化しないために構造的に問題が発生するという欠点も考えられた。
【００１４】
特に、店舗や駐車場あるいは物流センタ等の大規模建築における屋根や上層階の床となる天井部分では、デッキプレートが露出しており、見栄えが悪くなるため、デッキプレート鋼板のつなぎ目における漏れ防止を確実におこないたいという要求があった。
【００１５】
本発明は、上記の事情に鑑みてなされたもので、簡易な施工作業により、デッキプレート・合成スラブ構造の鋼板つなぎ目部分における密閉性を向上させ、アルカリ液の漏れを手軽に防止可能とする施工方法を提供するとともに、このデッキプレートのつなぎ目部分に対する目止め材として最適な防水樹脂シートを提供するという目的を達成しようとするものである。
【課題を解決するための手段】
【００１６】
本発明の防水樹脂シートは、コンクリートを打設する鋼鈑の接合部分を防水するために貼着する熱可塑性樹脂シートであって、
シート面内の一方向に引裂易くされていることにより上記課題を解決した。
本発明の防水樹脂シートは、１０％水酸化ナトリウム水溶液に２５℃で浸漬する耐アルカリ性試験において、２８日間後の荷重保持率が５０％以上であるとともに厚みが３５０μｍ以下である防水層を有することができる。
本発明の防水樹脂シートは、直角形引裂き強さでの切断強度が１４０Ｎ／ｍｍ以下であることができる。
本発明の防水樹脂シートは、前記防水層と粘着層とが積層されていることができる。
本発明の防水樹脂シートは、クロスシートまたは1軸延伸フィルムを含むことができる。
本発明の防水樹脂シートは、前記防水層の直角形引裂き強さでの切断強度が８５Ｎ／ｍｍ以下であり、かつ、引裂き弾性率が６５Ｎ／ｍｍ２以下であることができる。
本発明の防水樹脂シートは、前記防水層がＶＡコンテント１５％以上であるＥＶＡ樹脂からなることができる。
本発明の防水樹脂シートは、前記防水層と前記粘着層と間の接着力が５Ｎ／１５ｍｍ以上であることができる。
本発明の防水樹脂シートは、前記鋼板と前記粘着層と間の接着力が５Ｎ／１５ｍｍ以上であることができる。
本発明の防水樹脂シートは、前記引裂易くされた方向を幅方向とするテープ状に形成されていることができる。
本発明のデッキプレートの施工方法は、上記のいずれかに記載の防水樹脂シートを鋼鈑の接合部分に貼り合せて、前記鋼鈑の接合部分に対する目止めとする工程と、
前記鋼鈑の上にコンクリートを流し込む工程と、を有することができる。
本発明のデッキプレートは、上記のいずれかに記載の防水樹脂シートを鋼鈑の接合部分に貼り合すことで、前記鋼鈑の接合部分に対して接着層と熱可塑性樹脂が順に積層された目止めとした状態で、前記鋼鈑の上にコンクリートを流し込んだことができる。
【００１７】
本発明の防水樹脂シートは、コンクリートを打設する鋼鈑の接合部分を防水するために貼着する熱可塑性樹脂シートであって、
シート面内の一方向に引裂易くされていることにより、デッキプレートの施工時に鋼鈑の接合部分に対して貼着した防水樹脂シートが上述した特性を有する熱可塑性樹脂からなることで、接合部分に防水樹脂シートを貼着する貼着工程において、防水樹脂シートを手で切断することを容易に可能として貼着工程における作業性を向上するとともに、作業員が当接するなどの外力が作用する場合、あるいは、貼り着け箇所に凹凸があった場合でも、容易に防水樹脂シートが断裂することで密着性を向上して、さらに、シート上にコンクリートを打設した場合にも、シートが接合部分から剥離してしまうことを防止でき、これにより、デッキプレート施工時に対する防水性を担保するとともに、その後の経時変化に対する防水性を維持することが可能となる。
【００１８】
本発明の防水樹脂シートは、１０％水酸化ナトリウム水溶液に２５℃で浸漬する耐アルカリ性試験において、２８日間後の荷重保持率が５０％以上であるとともに厚みが３５０μｍ以下である防水層を有することにより、デッキプレートの施工において、コンクリート打設時およびそのコンクリート打設後において、このコンクリートに起因するアルカリに暴露された場合でも、防水樹脂シートにおける防水性を維持して、デッキプレート施工時に対する防水性を担保するとともに、その後の経時変化に対する防水性を維持することが可能となる。なお、この耐アルカリ性試験条件は、ＪＩＳ  Ａ  １１９３に準拠するものとする。
【００１９】
本発明の防水樹脂シートは、直角形引裂き強さでの切断強度が１４０Ｎ／ｍｍ以下であることにより、貼着工程において、防水樹脂シートを手で切断することを容易に可能として貼着工程における作業性を向上するとともに、接合部分に貼着した防水樹脂シートに対して、貼着工程における作業性を向上するとともに、作業員が当接するなどの外力が作用する場合、あるいは、貼り着け箇所に凹凸があった場合でも、容易に防水樹脂シートが断裂することで密着性を向上でき、同時に、シート上にコンクリートを打設した場合にも、シートが接合部分から剥離してしまうことやシートが破損してしまうことを防止でき、これにより、デッキプレート施工時に対する防水性を担保するとともに、その後の経時変化に対する防水性を維持することが可能となる。
【００２０】
本発明の防水樹脂シートは、前記防水層と粘着層とが積層されていることにより、接着剤塗布等の工程が必要なく、防水樹脂シートを手で切断するだけで接合部分に防水樹脂シートを貼着することができ、貼着工程における作業性を向上することができる。
【００２１】
本発明の防水樹脂シートは、クロスシートまたは1軸延伸フィルムを含むことにより、防水樹脂シートを手で切断することを容易に可能として貼着工程における作業性を向上すること、および、作業員が当接するなどの外力が作用する場合、あるいは、貼り着け箇所に凹凸があった場合でも、容易に防水樹脂シートが断裂することで密着性を向上することができる。
【００２２】
本発明の防水樹脂シートは、前記防水層の直角形引裂き強さでの切断強度が８５Ｎ／ｍｍ以下であり、かつ、引裂き弾性率が６５Ｎ／ｍｍ２以下であることにより、防水樹脂シートを手で切断することを容易に可能として貼着工程における作業性を向上すること、および、作業員が当接するなどの外力が作用する場合、あるいは、貼り着け箇所に凹凸があった場合でも、容易に防水樹脂シートが断裂することで密着性を向上することができる。
なお、直角形引裂き強さの試験条件は、ＪＩＳ  Ｋ７１２８−３（直角形引裂法）の基準に準拠するもとする。
【００２３】
本発明の防水樹脂シートは、前記防水層がＶＡコンテント１５％以上であるＥＶＡ樹脂からなることにより、防水樹脂シートを手で切断することを容易に可能として貼着工程における作業性を向上すること、および、防水樹脂シートが充分な柔軟性を有して、作業員が当接するなどの外力が作用する場合、あるいは、貼り着け箇所に凹凸があった場合でも、容易に防水樹脂シートが断裂することで密着性を向上することができる。
【００２４】
本発明の防水樹脂シートは、前記防水層と前記粘着層と間の接着力が５Ｎ／１５ｍｍ以上であることにより、防水層と粘着層とが必要な接着状態を維持することが可能となり、防水層と粘着層とが剥離してしまうことを防止できる。
【００２５】
本発明の防水樹脂シートは、前記鋼板と前記粘着層と間の接着力が５Ｎ／１５ｍｍ以上であることにより、防水層と粘着層とが必要な接着状態を維持することが可能となり、シートが接合部分から剥離してしまうことやシートが破損してしまうことを防止できる。
【００２６】
本発明の防水樹脂シートは、前記引裂易くされた方向を幅方向とするテープ状に形成されていることにより、接着剤塗布等の工程が必要なく、防水樹脂シートを手で切断するだけで、必要な所定長さとするとともに、その状態で接合部分に必要なだけ防水樹脂シートを貼着することができ、貼着工程における作業性を向上することができる。
なお、粘着層側には剥離紙を位置した状態でロール状に形成することも可能である。
【００２７】
本発明のデッキプレートの施工方法は、上記のいずれかに記載の防水樹脂シートを鋼鈑の接合部分に貼り合せて、前記鋼鈑の接合部分に対する目止めとする工程と、
前記鋼鈑の上にコンクリートを流し込む工程と、を有することにより、シートを貼着する工程において、作業性を向上するとともに、作業員が当接するなどの外力が作用してもシートの防水性を維持して、シート上にコンクリートを打設した場合にも、シートが接合部分から剥離してしまうことやシートが破損してしまうことを防止することができる。これにより、作業工程数を削減し、作業時間を短縮した状態で、デッキプレート施工時に対する防水性を担保するとともに、その後の経時変化に対する防水性を維持することが可能となる。
【００２８】
本発明のデッキプレートは、上記のいずれかに記載の防水樹脂シートを鋼鈑の接合部分に貼り合すことで、前記鋼鈑の接合部分に対して接着層と熱可塑性樹脂が順に積層された目止めとした状態で、前記鋼鈑の上にコンクリートを流し込んだことにより、製造コストを低減して、デッキプレート施工時に対する防水性を担保するとともに、その後の経時変化に対する防水性を維持することが可能となる。
【００２９】
本発明の防水樹脂シートは、鋼鈑に凹凸があった場合にも、防水樹脂シートがシート面内の一方向に引裂易くされていることにより、防水樹脂シート（目止めシート）の剥がれ発生を防止することが可能となるとともに、防水樹脂シートを貼着する際にヨレなどの発生を防止でき、鋼鈑との間で隙間なく貼着施工を実施することが可能となる。また、デッキプレートの凹部等に防水樹脂シートを貼着する場合に、シート面内の一方向に引裂易くされていることにより、防水樹脂シートのハンドリング性を向上し、シートが鋼板表面から浮いた部分が発生する、あるいは、接着不良の部分が発生することを防止して、鋼鈑との隙間なく貼着施工を実施することが可能となる。
【００３０】
さらに、防水樹脂シートに使用される熱可塑性樹脂の融点が６０℃以上であることにより、デッキプレートの施工時に、この施工部分である鋼鈑の接合部分が日照その他によって温度上昇した場合でも、シートが接合部分から剥離してしまうことやシートが破損してしまうことを防止でき、これにより、高温状態の施工現場においても、デッキプレート施工時に対する防水性を担保するとともに、その後の経時変化に対する防水性を維持することが可能となる。
【発明の効果】
【００３１】
本発明によれば、デッキプレート・合成スラブ構造の施工に関する工法において、鋼板の接合部分に用いられる防水用の目止め工法として使用されることで、防水樹脂シートを鋼鈑の接合部分に貼り付ける施工を施すことで、耐アルカリ性を有して、安価でかつ容易な施工方法により、コンクリートが硬化する際に発生する水酸化カルシウム水溶液の漏れを確実に防止することが可能となるという効果を奏することが可能となる。
【図面の簡単な説明】
【００３２】
【図１】本発明に係る防水樹脂シートの第１実施形態を示す模式斜視図である。
【図２】本発明に係るデッキプレートの第１実施形態を示す断面図である。
【図３】本発明に係るデッキプレートの第１実施形態における鋼板の重ね合わせ部分を示す斜視図である。
【図４】本発明に係るデッキプレートの施工方法の第１実施形態におけるシート貼着工程を示す断面図である。
【図５】本発明に係るデッキプレートの施工方法の第１実施形態における工程を示すフローチャートである。
【図６】本発明に係るデッキプレートの施工方法の第２実施形態における接合部分を示す模式断面図である。
【図７】本発明に係るデッキプレートの施工方法の第３実施形態における接合部分を示す模式断面図である。
【図８】本発明に係るデッキプレートの施工方法の第４実施形態におけるシート貼り着け前の接合部分を示す斜視図である。
【発明を実施するための形態】
【００３３】
以下、本発明に係る防水樹脂シート、デッキプレート、デッキプレートの施工方法の第１実施形態を、図面に基づいて説明する。
図１は、本実施形態における防水樹脂シートを示す模式斜視図であり、図２は、本実施形態におけるデッキプレートを示す断面図であり、図３は、本実施形態におけるデッキプレートにおける鋼板の重ね合わせ部分を示す斜視図であり、図４は、本実施形態におけるデッキプレートの施工方法におけるシート貼着工程を示す断面図であり、図５は、本実施形態におけるデッキプレートの施工方法における工程を示すフローチャートであり、図において、符号１０は、デッキプレートである。
【００３４】
本実施形態に係るデッキプレートの施工方法は、デッキプレートとそれに打設したコンクリートとが適切に結合されることにより、両者が一体となって曲げに抵抗する合成スラブ構造（以下合成スラブという）を対象とする。ここで、合成スラプは，主として床または屋根構造に使用する。なお、本実施形態では、これらを含めてデッキプレートと称するが、構造物の工法や形状などは特に限定されるものではない。
【００３５】
本実施形態に係るデッキプレート１０は、図２に示すように、断面において台形が凹凸を上下に反転させながら連続することで複数の突条が平行に形成された波板形状の鋼板（亜鉛メッキ鋼板）１１をその端部位置で重ねるものとされる。本実施形態においては、鋼板１１の重ね合わせ部分１２は突条の上側位置とされている。
【００３６】
プレートに使用される鋼鈑は、ＪＩＳ  Ｇ３３５２  ４．に記載があるように、腐食防止のために亜鉛メッキをした鋼鈑が使用されるが、これに限定されるものではなく、溶融亜鉛メッキ鋼板、溶融アルミニウムメッキ鋼板、ステンレス鋼板、ガルバリウム鋼板（新日鐵住金株式会社  登録商標）、溶融亜鉛−アルミ系合金メッキ鋼板、溶融亜鉛−アルミ−マグネシウム系合金メッキ鋼板、あるいはフッ素樹脂や塩化ビニル樹脂を被覆した表面処理鋼板等を適用することもできる。
【００３７】
本実施形態に係るデッキプレート１０は、図２〜図４に示すように、重ね合わせられた鋼板１１の接合部分に防水樹脂シート１４が貼り付けられ、これら全体にコンクリート１５が打設されている。
【００３８】
本実施形態に係る防水樹脂シート１４は、図１に示すように、打設するコンクリートのアルカリ液に対する防水性を有する防水層１４Ａと、この防水層１４Ａを鋼板１１の接合部分に貼り着けて密閉するとともに防水層１４Ａにおける幅方向の易切断性を縦方向全長にわたって有する粘着層１３と、粘着層１３が不必要に接着しないようにハンドリング性を高める剥離紙１６とが積層されて、これらがロール状に形成されている。
【００３９】
防水樹脂シート１４は、シート幅方向Ａの寸法が３０ｍｍ以上２００ｍｍ以下、より好ましくは、５０ｍｍ以上１００ｍｍ以下とすることができる。なお、シート長さ寸法は、鋼板１１の接合部分長さ寸法以上であればよく、その端部からのはみ出し寸法が、３０ｍｍ以上２００ｍｍ以下、より好ましくは、５０ｍｍ以上１００ｍｍ以下とすることができる。
【００４０】
防水樹脂シート１４は略均一幅の長尺テープをロール状に形成したものとされ、図１に矢印Ａで示す幅方向において、直交する方向に比べて引裂易く設定されている。
具体的には、粘着層１３がクロスシートを粘着剤で挟んだ構成とされており、クロスシートの繊維方向が幅方向Ａに沿った状態とされている。粘着層１３のクロスシートは、繊維方向に切断しやすくなっている。
粘着層１３と防水層１４Ａと剥離紙１６とは、互いにほぼ全面で接着されている。
【００４１】
防水層１４Ａは、亜鉛メッキ鋼鈑１１の接合部分を防水するために粘着層１３との接着力にすぐれたものが望ましく、さらにはアルカリに対しての耐性が強い熱可塑性樹脂からなるものとされる。
【００４２】
防水層１４Ａは、フィルムの厚みが８０μｍ以上３５０μｍ以下、好ましくは、１００μｍ以上２００μｍ以下、あるいは、１４０μｍ以上１６０μｍ以下であり、直角形引裂き強さでの切断強度が８５Ｎ／ｍｍ以下であり、かつ引裂き弾性率が６５Ｎ／ｍｍ２以下であるものとされる。
防水層１４Ａの直角形引裂き強さでの切断強度が８５Ｎ／ｍｍ以下であり、かつ、引裂き弾性率（引張弾性率）が６５Ｎ／ｍｍ２以下であるように設定される。
【００４３】
同時に、防水層１４Ａは、融点が６０℃以上である熱可塑性樹脂からなる。また、防水樹脂シート１４は、１０％水酸化ナトリウム水溶液に２５℃で浸漬する耐アルカリ性試験において、２８日間後の荷重保持率が５０％以上である。ここで、耐アルカリ性試験条件は、ＪＩＳ  Ａ  １１９３に準拠するものとする。
【００４４】
熱可塑性樹脂としては、典型的にはポリスチレン系樹脂を挙げることができるが、耐アルカリ性に耐性がある樹脂であればポリプロピレン、ポリウレタン、変成アクリル、ポリ塩化ビニル、フッ素系樹脂なども使用可能であり、具体的には、ＥＶＡ樹脂（エチレン・酢酸ビニル共重合樹脂）、高密度ポリエチレン（ＨＤＰＥ；High Density Polyethylene）、低密度ポリエチレン（ＬＤＰＥ；Low Density Polyethylene）とされることができる。
防水層１４Ａは、ＶＡコンテント１５％以上であるＥＶＡ樹脂からなる。
【００４５】
粘着層１３は、防水樹脂シート１４に塗布形成されるもの、または、防水層１４Ａに貼り付けられる粘着シート状のものとされ、防水樹脂シート１４の易引き裂き方向を設定するクロスシートを有することができる。
【００４６】
具体的には、粘着剤の層が一面に形成されたクロスシートと、接着剤が一面に塗布形成された防水層１４Ａとなるフィルムとを貼り合わせることや、クロスシートの両面に接着剤または粘着剤が形成され、これを防水層１４Ａとなるフィルムとを貼り合わせることによって、粘着層１３を形成することができる。
【００４７】
なお、クロスシートに粘着剤または接着剤が浸透した状態、あるいは、クロスシートを粘着剤からなる層の内部に配置した状態とすることもできる。さらに、クロスシートの両面で、使用する粘着剤または接着剤を同一組成とすること、あるいは、異なる組成とすること、また、これらクロスシート両面の粘着剤または接着剤の層を同時に形成すること、あるいは、順番に形成することが可能である。
【００４８】
粘着層１３としては、クロスシートに換えて、一軸延伸した樹脂フィルム等、一方向に易切断性を有するものを採用することができる。
【００４９】
粘着層１３における粘着剤または接着剤は、耐アルカリ性を有し、接着性を喪失する限界温度が６０以上、あるいは、可使時間が２３℃で３０分以上となる耐温度性能を有し、さらには、２３℃での粘度が５０００ｍＰａｓ以上であることが好ましい。
粘着層１３は、この粘着層１３と防水層１４Ａと間の接着力が５Ｎ／１５ｍｍ以上であるとともに、粘着層１３と鋼板１１と間の接着力が５Ｎ／１５ｍｍ以上であるように設定される。
【００５０】
粘着層１３の接着剤または粘着剤としては、具体的に、エポキシ系、ウレタン系、アクリル系、ゴム系の接着剤および粘着剤とされることができる。
また、接着層１３の形成厚さとしては、１００μｍ〜８００μｍ程度、より好ましくは２００μｍ〜５００μｍ程度とされることができる。
【００５１】
本実施形態における防水樹脂シート１４は、後述するシート貼着工程Ｓ４において、必要長さだけロールから引き出して幅方向に手でちぎり、所定の位置に貼り着けるものとされる。この際、粘着層１３のクロスシートによって、幅方向Ａに易切断方向が設定されているこことで、作業員が手でちぎることが容易になり、作業性を向上することができる。同時に、接着剤を塗布する工程が必要ないため、作業工程数を削減し、デッキプレート製造における作業性を向上することが可能となる。
【００５２】
本実施形態におけるデッキプレートの施工方法は、図５に示すように、鋼板配置工程Ｓ１と、前処理工程Ｓ２と、シート手切り工程Ｓ３と、シート貼着工程Ｓ４と、コンクリート打設工程Ｓ５と、を有するものとされる。
【００５３】
本実施形態におけるデッキプレートの施工方法は、まず、図５に示す鋼板配置工程Ｓ１として、図３に示すように、デッキプレートとなる鋼板１１の端部を重ね合わせて、接合部分１２を形成する位置に配置する。
【００５４】
次いで、図５に示す前処理工程Ｓ２として、鋼板１１表面の接合部分１２近傍を洗浄する。ここで、この洗浄とは、接着層１３が後工程で剥離しない程度でよく、アルコール等で鋼板表面の油膜を除去したり、あるいは、鋼板１１表面を拭って砂、ほこり等の異物を除去する程度でよい。
【００５５】
次いで、図５に示すシート手切り工程Ｓ３として、鋼板１１表面の接合部分１２における密閉すべき領域寸法に対応した長さとして、ロール状の防水樹脂シート１４を引き出した後、手で幅方向Ａに切断線が形成されるように防水樹脂シート１４と接着層１３をちぎる。本実施形態の防水樹脂シート１４においては、作業現場にて着用される軍手などの手袋を着用したままでも容易にちぎることが可能である。
【００５６】
なお、このシート手切り工程Ｓ３としては、防水樹脂シート１４を互いに領域が複数重なる部分を有することが可能な複数枚に切断する、あるいは、幅方向Ａのみならず縦方向に切断する、など、現場における、鋼板１１表面の接合部分１２における密閉すべき領域に対応して、適宜おこなうことができる。また、鋼板１１表面の接合部分１２における凹凸等の有無に応じて、複数枚貼り着ける防水樹脂シート１４を準備するように切断形成してもよい。
また、作業性を考慮して、貼着工程Ｓ４と手切り工程Ｓ３を同時に行うことも可能であり、この場合、鋼板１１表面の接合部分に防水樹脂シート１４を貼着させながら、密閉すべき領域を貼り終えたところでちぎることも可能である。
【００５７】
次いで、図５に示すシート貼着工程Ｓ４として、所定の寸法に切断された防水樹脂シート１４を接合部分１２に貼着して、図５に示すように、接合部分１２として重ね合わせされた両側の鋼板１１と、それぞれの表面に位置する防水樹脂シート１４とを密着させる。この防水樹脂シート１４を接合部分１２に貼着後に、養生工程として、時間を経過させることもできる。
【００５８】
最後に、図５に示すコンクリート打設工程Ｓ５として、鋼板１１上に所定の厚さのコンクリート１５を打設して、図２に示すように、鋼板１１、接着層１３と防止層１４Ａとからなる防水樹脂シート１４が積層された接合部分１２を形成して、デッキプレート１０とする。
【００５９】
本実施形態のデッキプレートの施工方法においては、コンクリート打設前に、亜鉛メッキ鋼鈑１１の接合部分１２に対して貼着した防水樹脂シート１４が上述した特性を有する熱可塑性樹脂からなり幅方向Ａに易切断性を有することで、シート手切り工程Ｓ３において、防水樹脂シート１４を切断治具を使用することなく手でちぎって長さを調節し、所望の大きさとしてシート貼着工程Ｓ４での貼り付けをおこなうことが可能となるため、これらの工程におけるハンドリング性と作業性とを向上することができる。
【００６０】
同時に、防水樹脂シート１４が上述した特性を有する熱可塑性樹脂からなり幅方向Ａに易切断性を有することで、貼着する接合部分１２及びその近傍にバリ等の凹凸がある場合でも、防水樹脂シート１４に対して作業員が当接するなどの外力が作用しても、防水樹脂シート１４のシート厚みを上記の範囲として防水樹脂シート１４が易切断性と柔軟性とを有するように設定したことで、密着性が保持され、同時に、防水樹脂シート１４上にコンクリートを打設した場合にも、防水樹脂シート１４が接合部分１２から剥離してしまうことや、アルカリ液がしみこんでしまうことを防止できる。これにより、デッキプレート施工時に対する防水性を担保するとともに、その後の経時変化に対する防水性を維持することが可能となる。
【００６１】
本実施形態のデッキプレートの施工方法においては、また、鋼鈑１１に凹凸があった場合にも、防水樹脂シート１４を貼着する際にヨレなどの発生を防止でき、鋼鈑１１との間で隙間なく貼着施工を実施することが可能となる。
【００６２】
本実施形態の防水樹脂シート１４に使用される熱可塑性樹脂の融点が６０℃以上であることにより、デッキプレート１０の施工時に、この施工部分である亜鉛メッキ鋼鈑１１の接合部分１２が日照その他によって温度上昇した場合でも、防水樹脂シート１４が接合部分１２において剥離してしまうことや防水樹脂シート１４が破損してしまうことを防止でき、これにより、高温状態の施工現場においても、デッキプレート１０の施工時に対する防水性を担保するとともに、その後の経時変化に対する防水性を維持することが可能となる。
【００６３】
本実施形態の防水樹脂シート１４および接着層１３が、上述した耐アルカリ性を有することにより、デッキプレート１０の施工において、コンクリート打設時およびそのコンクリート打設後において、このコンクリートに起因するアルカリに暴露された場合でも、防水樹脂シート１４および接着層１３における防水性を維持して、デッキプレート施工時に対する防水性を担保するとともに、その後の経時変化に対する防水性を維持することが可能となる。
【００６４】
本実施形態のデッキプレートの施工方法は、鋼板配置工程Ｓ１と、前処理工程Ｓ２と、シート手切り工程Ｓ３と、シート貼着工程Ｓ４と、コンクリート打設工程Ｓ５と、の工程のみで、デッキプレートを施工することが可能となる。これにより、作業工程数を削減し、作業時間を短縮することができる。本施工方法では、接着剤や粘着材からなる世着層１３により熱可塑性樹脂からなる防止樹脂シート１４を接合部分１２に貼り合せるだけの簡易作業で、高い目止め効果を発揮し、材料面でも従来の施工方法に比べ安価な施工を提供可能とすることができる。
【００６５】
以下、本発明に係る防水シート、デッキプレート、デッキプレートの施工方法の第２実施形態を、図面に基づいて説明する。
図６は、本実施形態におけるデッキプレートの接合部分を示す模式断面図である。
本実施形態において上述した第１実施形態と異なるのは接合部分に関する点であり、これ以外の対応する構成要素に関しては、同一の符号を付してその説明を省略する。
【００６６】
本実施形態においては、図６に示すように、接合部分１２Ａが、波板状の鋼板１１の凹部に形成されている。
【００６７】
本実施形態における防水樹脂シート１４は、第１実施形態における熱可塑性樹脂と同等の樹脂からなるが、防水層１４Ａ厚みが１５０μｍ〜２００μｍ程度とされている。これは、鋼板１１の凹部において、鋼板１１との密着性を向上し、かつ、防水樹脂シート１４のハンドリング性を向上するためである。これにより、接合部分１２Ａにおいて、防水樹脂シート１４が鋼板１１表面から浮いた部分が発生する、あるいは、接着不良の部分が発生することを防止して、鋼鈑１１との隙間なく防水樹脂シート１４を貼着することが可能となる。
【００６８】
本実施形態においては、第1実施形態と同等の効果を奏することができるとともに、さらに、防水樹脂シート１４のハンドリング性を向上し、鋼板１１凹部の接続部分１２Ａにおいても、防水樹脂シート１４および接着層１３における防水性を維持して、デッキプレート施工時に対する防水性を担保するとともに、その後の経時変化に対する防水性を維持することが可能となる。
【００６９】
また、鋼板１１凹部に接続部分１２Ａが設けられることにより、防水樹脂シート１４の破損発生を低減することが可能となる。
なお、波板状の鋼板１１における傾斜した側面に接続部分を設けることにより、さらに、防水樹脂シート１４の破損発生を低減することが可能となる。
【００７０】
以下、本発明に係る防水シート、デッキプレート、デッキプレートの施工方法の第３実施形態を、図面に基づいて説明する。
図７は、本実施形態におけるデッキプレートの接合部分を示す模式断面図である。
本実施形態において上述した第１および第２実施形態と異なるのは鋼板の形状に関する点であり、これ以外の対応する構成要素に関しては、同一の符号を付してその説明を省略する。
【００７１】
本実施形態においては、鋼板１１Ｂが、図７に示すように、平板形状とされて、接合部分１２Ｂでその端部どうしが突き合わされて、表面が面一となっている。なお、平板形状となっているのは、接合部分１２Ｂ付近のみであり、これ以外の範囲における鋼板１１Ｂの形状は、上述した波板形状、あるいは、他の形状であっても構わない。
【００７２】
本実施形態における防水樹脂シート１４は、第１および第２実施形態における熱可塑性樹脂と同等の樹脂からなるが、防水層１４Ａ厚さが２００μｍ〜２５０μｍ程度（平板突き合わせの場合）とされている。これは、鋼板１１Ｂの突き合わせ状態となった接合部分１２Ｂにおいて、鋼板１１Ｂどうしの引張力が作用した場合でも、防水樹脂シート１４の密着性を維持し、鋼板１１Ｂから剥離してしまうことを防止するためである。これにより、接合部分１２Ｂにおいて、防水樹脂シート１４が鋼板１１Ｂ表面から剥離した部分が発生する、あるいは、接着不良の部分が発生することを防止して、鋼鈑１１Ｂとの隙間なく防水樹脂シート１４を貼着することが可能となる。
【００７３】
以下、本発明に係る防水シート、デッキプレート、デッキプレートの施工方法の第４実施形態を、図面に基づいて説明する。
図８は、本実施形態におけるデッキプレートの接合部分におけるシート貼り着け工程前を示す斜視図である。
本実施形態において上述した第１から第３実施形態と異なるのは接合部分の形状に関する点であり、これ以外の対応する構成要素に関しては、同一の符号を付してその説明を省略する。
【００７４】
本実施形態においては、図８に示すように、コンクリート打設前において柱１１Ｄの周囲等で、鋼板１１そのものに隙間１１Ｅがあいている。なお、柱１１Ｄ付近以外の範囲における鋼板１１Ｂの形状は、上述した波板形状、あるいは、他の形状であっても構わない。
【００７５】
本実施形態における防水樹脂シート１４は、第１実施形態における熱可塑性樹脂と同等の樹脂からなるが、第３実施形態と同様に、防水層１４Ａ厚さが２００μｍ〜２５０μｍ程度（隙間ふさぎの場合）とされている。
【００７６】
本実施形態のデッキプレートの施工方法においては、隙間１１Ｅに鋼板片１１Ｃを載置するとともに、鋼板１１および鋼板片１１Ｃさらに隙間１１Ｅを含めて接合部分１２Ｂとする。
なお、図において、防水樹脂シート１４の配置・貼り着け方は、一例であり、適宜、現場での判断により設定することが可能である。
【００７７】
さらに、本実施形態の防水樹脂シート１４を複数枚重ねて、この隙間１１Ｅを塞ぐように鋼板１１および鋼板片１１Ｃ、さらに、柱１１Ｄの周囲にも貼り着けることで、柱１１Ｄの周囲に密着するように、鋼板１１および鋼板片１１Ｃさらに隙間１１Ｅを含めて上からコンクリート１５を打設して、デッキプレート１０とすることができる。
【実施例】
【００７８】
以下、本発明にかかる実施例を説明する。
【００７９】
＜実験例１；耐アルカリ性試験＞
防水層として使用される熱可塑性樹脂シートは、コンクリートと直接接触し、発生する水酸化カルシウム水溶液の影響を受けるため、シート単体として耐アルカリ性能が必要となる。
【００８０】
耐アルカリ性試験として、ＪＩＳ  Ａ  １１９３の規格に従い、１０％水酸化ナトリウム水溶液に防水層として使用される各種熱可塑性樹脂シートを２８日間浸漬させた。ただし、試験温度は２５℃として実施した。浸漬前後の評価は、ＪＩＳ  Ｋ７１２７に沿って、引っ張り強さの測定を実施し、強度保持率を算出した。  また、アルカリ液浸漬における外観への影響を観察した。
【００８１】
防水層として使用される熱可塑性樹脂のシートは、ＨＤＰＥ、ＬＤＰＥ、ＥＶＡ、ＰＣの４種類において比較を実施し、それぞれのシートの厚みは３００μｍのものを使用した。
【００８２】
・引っ張り強さ試験条件
ダンベル形状：ＪＩＳ  Ｋ７１２７タイプ５
引張速度：２００ｍｍ／ｍｉｎ
【００８３】
・引っ張り強さ（ＭＰａ）
引っ張り強さ  ＝  （最大強度（Ｎ））／（試験サンプルの厚さ（ｍｍ）×試験サンプルの幅（ｍｍ）試験サンプルの厚さ（ｍｍ）×試験サンプルの幅（ｍｍ））
【００８４】
・強度保持率（％）
強度保持率  ＝  浸漬しないサンプルの引っ張り強さ／浸漬したサンプルの引っ張り強さ  ×１００
アルカリ性試験の結果を表1に示す。
【００８５】
【表１】
2019094721.tif 000003
【００８６】
この結果から、防水層として使用される熱可塑性樹脂において、ＰＣは耐アルカリ性が弱く、浸漬後にクラックが発生した。破断強度も低下しており、目止めシートとしてアルカリ性水溶液の漏れ防止機能としては適さない。シートが破断しやすくなり、クラックにより         亀裂が発生し漏れの原因となる。耐アルカリ性としては、強度保持率が５０％以上であることが望ましく、さらには７０％以上のアルカリ性に耐性がある樹脂を使用することが最適である。
【００８７】
＜実験例２；引裂き強度試験＞
デッキプレート・合成スラブ構造の施工は、足場が不安定、高所といった作業性が悪い場所における施工が多い。目止めとして使用する防水樹脂シート（防水テープ）も簡易な施工を可能とするために、手切れ性の付与が求められる。         
本発明の防水テープの構成では、粘着層にクロスシート基材もしくは１軸延伸フィルム基材を積層することで手切れ性が良いテープとしているが、防水層の影響により手切れ性が悪化する。
【００８８】
実験例１で耐アルカリ性が良いＨＤＰＥ、ＬＤＰＥ、ＥＶＡに対して、手切れ可能な防水テープとなる熱可塑性樹脂を検討するため、引裂き強さの検証を実施した。それぞれの熱可塑性樹脂シートの厚みは３００μｍのものを使用し、熱可塑性樹脂に寺岡製作所製のＰＥクロス両面テープＮｏ．７１０を貼り合せたものを防水テープとして比較した。
【００８９】
・引裂き強度試験条件（ＪＩＳ  Ｋ７１２８−３）
ダンベル形状：直角形引裂試験片
引張速度：２００ｍｍ／ｍｉｎ
【００９０】
・引裂き強度（Ｎ／ｍｍ）
引裂き強度  ＝  最大引裂荷重（Ｎ）／試験片の厚さ（ｍｍ）
【００９１】
・引裂き弾性率（Ｎ／ｍｍ２）
引裂き試験における応力０Ｎ〜１０Ｎ時における弾性率
【００９２】
・手切れ性評価
防水テープ（剥離紙付き）を手で引き千切った状態を官能評価。
比較を行った樹脂の種類と引裂き強度試験の結果を表２に示す。
表における官能評価として、
容易に引裂ける：二重丸
引裂ける：一重丸
引裂けない：バツ
として示した。
【００９３】
【表２】
2019094721.tif 000004
【００９４】
この結果から、防水テープとして手切れ性が認められるのは、防水テープとしての引裂き強度が１４０Ｎ／ｍｍ以下のものであり、望ましくは７０Ｎ／ｍｍ以下であることが簡易な施工性に優れたテープとなる。防水層単体では、引裂き強度が８５Ｎ／ｍｍ以下望ましくは６０Ｎ／ｍｍ以下であり、引裂き弾性率が６５Ｎ／ｍｍ２以下、望ましくは３５Ｎ／ｍｍ２以下であると、簡易な手切れ性が得られる。
【００９５】
さらに、防水層の樹脂としてはＥＶＡがもっとも望ましく、ＶＡコンテントが１５ｗｔ％以上、望ましくは２５ｗｔ％以上であると、良好な手切れ性が得られる。
【００９６】
＜実験例３；接着力試験＞
デッキプレート、合成スラブ構造の施工において実際に目止めテープとして施工を実施した際に、必要となる接着力の確認を実施した。デッキは亜鉛メッキ鋼板が一般的であるため、亜鉛メッキ鋼板への接着力と、防水テープを構成する防水層と粘着層との界面密着を各種粘着層を用いて評価を実施した。
防水層には実験例２で使用したＥＶＡ樹脂（ＶＡ２８％、ＭＦＲ７）を用いて、厚み３００μｍのものを使用した。粘着層には、表３で示すアクリル系、ブチルゴム系、シリコーン系の粘着材を有する両面テープを使用し、上記防水層に貼り合せた際の防水層／粘着層（粘着剤）界面の接着力と、両面テープを貼り合せた防水テープを亜鉛メッキ鋼板に貼り合せた際の粘着層（粘着剤）／亜鉛メッキ鋼板界面での接着力を測定した。
【００９７】
測定方法
・防水層／粘着層界面  ：
測定サンプル（防水テープ）を１５ｍｍ幅×１５０ｍｍに切り出し界面での接着力を引張り試験機にて２００ｍｍ／ｍｉｎの速度、１８０°剥離にて測定。
・粘着層／亜鉛メッキ鋼板界面  ：
測定サンプル（防水テープ）を１５ｍｍ幅×１５０ｍｍに切り出し、亜鉛メッキ鋼板と貼り合せた後、貼り合せた界面での接着力を引張り試験機にて２００ｍｍ／ｍｉｎの速度、１８０°剥離にて測定。
【００９８】
※接着力の判断として、実使用における官能評価を実施した。
亜鉛メッキ鋼板を折り曲げ、７ｍｍ段差を作製し、段差部に防水シートを貼り合せ、界面状態を観察した。
粘着層として使用した両面テープの種類と接着力の測定結果を表３に示す。
また、表において官能評価は以下のように示す。
良好（浮き、剥離無し）：二重丸
使用上問題なし（浮き、剥離無し）：一重丸
実使用上接着力が乏しい（浮き、剥離が生じる）：バツ
【００９９】
【表３】
2019094721.tif 000005
【０１００】
この結果から、防水層／粘着剤の界面接着力としては、シリコーン系の３．７Ｎ／１５ｍｍでは容易に剥離が生じてしまい、実使用としてデッキの凹凸部分に貼り合わせを実施した場合、界面で浮きが生じてしまう。浮きが発生した場合、アルカリ液が浸透し、アルカリ耐性が無い粘着剤を使用した場合には防水機能が保てない。
したがって、防水層／粘着剤界面の接着力としては、５Ｎ／１５ｍｍ以上、さらに詳細には１０Ｎ／１５ｍｍ以上が望ましい。
【０１０１】
粘着剤／亜鉛メッキ鋼板の接着力としてはいずれの粘着層でも問題なく使用可能であることを確認した。
したがって、粘着剤／亜鉛メッキ鋼板の接着力としては５Ｎ／１５ｍｍ以上、さらに詳細には１０Ｎ／１５ｍｍ以上が望ましい。
【０１０２】
＜実験例４；引裂き強度試験＞
防水テープとして、さらに手切れ性を向上させるために、防水層の厚みについての検証を行った。
防水層が薄くなれば手切れ性は向上するが、目止めテープとして施工した際の強度が低下する恐れがあり、また、防水テープとして必要な防水機能性についても厚みの影響を確認を実施した。
【０１０３】
検証に使用する防水層には、実験例２で使用したＥＶＡ樹脂（ＶＡ２８％、ＭＦＲ７）を用いて、厚みを５００μｍ、４００μｍ、３００μｍ、２５０μｍ、２００μｍ、１５０μｍ、１００μｍに製膜したフィルムを使用した。
上記防水層に寺岡製作所製のＰＥクロス両面テープＮｏ．７１０を貼り合せ、防水テープとしての引裂き強度測定、テープの強度測定として踏みつけ試験、および防水性の評価を実施した。
【０１０４】
・引裂き強度試験条件（ＪＩＳ  Ｋ７１２８−３）
ダンベル形状：直角形引裂試験片
引張速度：２００ｍｍ／ｍｉｎ
【０１０５】
・引裂き強さ（Ｎ）  ＝  引裂き強度試験における最大引裂荷重（Ｎ）
なお、手切れ性の評価は、剥離紙込みの実験例２に準ずる。
【０１０６】
・踏みつけ試験
防水層の厚みが違う各防水テープを、デッキプレート（ＪＩＳ  Ｇ３３５２）の角部にくの字型に貼り、貼り合せた防水テープ上で、５０回足踏みを実施した後の外観変化を観察した。
なお、踏みつける際の靴は、ミドリ安全社製安全靴（ＨＧ  ＩＳＡ−８０５）を使用した。
表における評価として、
使用上問題なし：一重丸
外観の損傷が大きいが使用可能：三角
穴、裂けがあり使用上問題有り：バツ
として示した。
【０１０７】
・防水性評価
２０ｃｍ角のアルミパンの中央に、幅２ｍｍ×長さ１５ｃｍのスリットを設けた容器を作成し、スリット部分に防水テープを貼り、目止めした後、容器内を水で満たす。
この状態で２時間放置し、スリット部分からの水漏れが発生していないかを確認する。
防水層の厚みを変えた各防水テープの引裂き強さ、踏みつけ試験、防水性評価の結果を表４に示す。
【０１０８】
【表４】
2019094721.tif 000006
【０１０９】
この結果から、防水層の厚みが薄くなれば引裂き強さが低下して手切れ性が向上していく。
防水層の厚みが１００μｍまで薄くなっても、防水性能としては問題なく使用が可能であるが、デッキプレートの施工現場を想定し踏みつけられても穴や裂けが起こらずに、防水性能を保てる厚みは１００μｍ以上が望ましい。
【０１１０】
上記の検証の結果、防水層が４００μｍ厚であると、ちぎれ性が悪く、切断治具を用いないと、多数枚を切断することが難しいことがわかった。
【０１１１】
以上より、防水層厚みは１００μｍ以上３５０μｍ以下が望ましいことがわかる。
【符号の説明】
【０１１２】
１０…デッキプレート
１１，１１Ａ，１１Ｂ…亜鉛メッキ鋼板（鋼板）
１１Ｃ…鋼板片
１１Ｄ…隙間
１１Ｅ…柱
１２，１２Ａ…接合部分
１３…粘着層
１４…防水樹脂シート
１４Ａ…防水層
１５…コンクリート
１６…剥離紙
【図１】
2019094721.tif 000007
【図２】
2019094721.tif 000008
【図３】
2019094721.tif 000009
【図４】
2019094721.tif 000010
【図５】
2019094721.tif 000011
【図６】
2019094721.tif 000012
【図７】
2019094721.tif 000013
【図８】
2019094721.tif 000014